(57)【特許請求の範囲】
【請求項１】
導体と、導体の外周に形成される絶縁層と、絶縁層の外周に形成される外層と、絶縁層と外層との間にプライマー層と、を有し、
外層は、耐候性塗料を塗布することにより形成され、
耐候性塗料は、硬化性官能基含有フルオロオレフィン系ポリマー及び硬化剤を含み、
プライマー層は、アクリル系、オレフィン系、塩素化ポリオレフィン系、ウレタン系、塩ビ系、エポキシ系又はポリメタクリル酸メチル系のプライマーを塗布し、乾燥することにより形成されるものであり、
硬化性官能基含有フルオロオレフィン系ポリマーは、硬化性官能基を有する単量体に基づく重合単位及び含フッ素ビニルモノマーに基づく繰り返し単位を有し、
硬化性官能基を有する単量体に基づく重合単位は、硬化性官能基含有フルオロオレフィン系ポリマーを構成する全重合単位の８〜２０モル％であり、
含フッ素ビニルモノマーに基づく繰り返し単位は、硬化性官能基含有フルオロオレフィン系ポリマーを構成する全単量体単位の２０〜４９モル％である
ことを特徴とする電線。
【請求項２】
導体と前記導体の外周に形成される絶縁層とを有する被覆線に、プライマーを塗布してプライマー層を形成し、前記プライマー層上に硬化性官能基含有フルオロオレフィン系ポリマー及び硬化剤を含む耐候性塗料を塗布して外層を形成し、
導体と、導体の外周に形成される絶縁層と、絶縁層の外周に形成される外層と、絶縁層と外層との間にプライマー層と、を有する電線を製造する方法であって、
プライマー層は、アクリル系、オレフィン系、塩素化ポリオレフィン系、ウレタン系、塩ビ系、エポキシ系又はポリメタクリル酸メチル系のプライマーを塗布し、乾燥することにより形成されるものであり、
硬化性官能基含有フルオロオレフィン系ポリマーは、硬化性官能基を有する単量体に基づく重合単位及び含フッ素ビニルモノマーに基づく繰り返し単位を有し、
硬化性官能基を有する単量体に基づく重合単位は、硬化性官能基含有フルオロオレフィン系ポリマーを構成する全重合単位の８〜２０モル％であり、
含フッ素ビニルモノマーに基づく繰り返し単位は、硬化性官能基含有フルオロオレフィン系ポリマーを構成する全単量体単位の２０〜４９モル％である
ことを特徴とする電線の製造方法。
【発明の詳細な説明】
【技術分野】
【０００１】
本発明は、電線及び電線管に関する。
【背景技術】
【０００２】
絶縁又は芯線の保護のために被覆材を有する電線を屋外で使用すると、塩化ビニルやポリエチレンなどの被覆材を構成する樹脂が紫外線によって劣化し、絶縁が保てなくなったり、芯線が腐食したりする問題があった。【０００３】
また、複数の電線を束ねる電線管にも電線と同じ問題があった。
【発明の概要】
【発明が解決しようとする課題】
【０００４】
本発明は、優れた耐候性及び耐久性を有する電線及び電線管を提供する。
【課題を解決するための手段】
【０００５】
本発明は、導体と、導体の外周に形成される絶縁層と、絶縁層の外周に形成される外層と、を有し、外層は耐候性塗料を塗布することにより形成されることを特徴とする電線である。【０００６】
本発明は、筒状の基材と、基材の外周に形成される外層と、を有し、外層は耐候性塗料を塗布することにより形成されることを特徴とする電線管である。
【発明の効果】
【０００７】
本発明の電線及び電線管は、上記の構成からなるので、耐候性及び耐久性に優れる。
【発明を実施するための形態】
【０００８】
本発明の電線は、導体と、導体の外周に形成される絶縁層と、絶縁層の外周に形成される外層と、を有する。
【０００９】
導体の形成材料としては、導電性が良好な材料であれば特に制限されず、例えば、銅、銅合金、銅クラッドアルミニウム、アルミニウム、銀、金、亜鉛めっき鉄等が挙げられる。
【００１０】
上記導体は、その形状に特に限定はなく、円形であっても平形であってもよい。円形導体である場合、導体の直径は、０．０５〜５０ｍｍであってよい。
【００１１】
絶縁層は、ゴム組成物、ポリエチレン、ポリプロピレン、ポリ塩化ビニル、及び、ポリエステル、ポリカーボネートからなる群より選択される少なくとも１種から形成されることが好ましい。ゴム組成物としては、天然ゴム、ブチルゴム、クロロプレンゴム、エチレンプロピレンゴム、クロロスルホン化ポリエチレンゴム、けい素ゴム混合物等が挙げられる。ポリエチレンは耐熱性ポリエチレン、耐熱性架橋ポリエチレンであってもよい。ポリ塩化ビニルは、耐熱性ポリ塩化ビニル（塩素化ポリ塩化ビニル）であってもよい。
【００１２】
上記絶縁層の膜厚は限定されないが、５μｍ〜２０ｍｍとすることができる。本発明によれば、太陽光線による劣化が抑制できるので、絶縁層を薄くすることが可能である。絶縁層は、少なくとも一層以上であり、複数層で構成されていてもよい。
【００１３】
外層は、耐候性塗料を塗布することにより形成される。
【００１４】
耐候性塗料は、含フッ素樹脂、アクリル樹脂、アクリルシリコーン樹脂、又は、シリコーン樹脂を含む塗料であることが好ましく、含フッ素樹脂を含む含フッ素塗料であることがより好ましい。耐候性塗料は、樹脂を適当な溶媒に溶解または分散させたものであってよい。
【００１５】
上記含フッ素樹脂としては、フッ素原子を有する樹脂であれば特に限定されず、例えば、フッ素樹脂、含フッ素アクリル樹脂、含フッ素ウレタン樹脂、含フッ素シリコーン樹脂などの溶剤可溶型樹脂が挙げられ、特に耐候性、溶剤溶解性、防汚性、透明性に優れる点から、フルオロオレフィン系ポリマー又は硬化性官能基含有フルオロオレフィン系ポリマーであることが好ましく、硬化性官能基含有フルオロオレフィン系ポリマーがより好ましい。
【００１６】
フルオロオレフィン系ポリマーとしては、ポリフッ化ビニリデン（ＰＶｄＦ）、フッ化ビニリデン（ＶｄＦ）／テトラフルオロエチレン共重合体（ＴＦＥ）、ＶｄＦ／ＴＦＥ／ヘキサフルオロプロピレン（ＨＦＰ）共重合体、ＶｄＦ／ＴＦＥ／クロロトリフルオロエチレン（ＣＴＦＥ）共重合体、ポリテトラフルオロエチレン（ＰＴＦＥ）、ＴＦＥ／パーフルオロ（アルキルビニルエーテル）（ＰＡＶＥ）共重合体（ＰＦＡ）、エチレン（Ｅｔ）／ＴＦＥ共重合体（ＥＴＦＥ）、ポリクロロトリフルオロエチレン（ＰＣＴＦＥ）等が挙げられる。
硬化性官能基含有フルオロオレフィン系ポリマーとしては、ＴＦＥやＣＴＦＥ、ＨＦＰなどのフルオロオレフィンと官能基含有モノマーを共重合した硬化性官能基含有フルオロオレフィン系ポリマーが挙げられる。
【００１７】
硬化性官能基含有フルオロオレフィン系ポリマーが含有する硬化性官能基は、ポリマーの製造の容易さや硬化系に併せて適宜選択されるが、たとえば、水酸基、カルボキシル基、アミノ基、グリシジル基、シリル基、シラネート基、及びイソシアネート基からなる群より選択される少なくとも１種の官能基が好ましい。なかでも、硬化反応性が良好な点から水酸基、シアノ基、及びシリル基からなる群より選択される少なくとも１種の官能基がより好ましく、ポリマーの入手が容易な点や反応性が良好な点から、水酸基が特に好ましい。これらの硬化性官能基は、通常、硬化性官能基を有する単量体（官能基含有モノマー）を共重合することにより含フッ素ポリマーに導入される。
【００１８】
硬化性官能基を有する単量体としては、たとえば、水酸基含有単量体、カルボキシル基含有単量体、アミノ基含有単量体、及びシリコーン系ビニル単量体からなる群より選択される少なくとも１種が好ましく、より好ましくは、水酸基含有単量体である。
【００１９】
（１−１）水酸基含有単量体：
水酸基含有単量体としては、カルボキシル基を含まない水酸基含有ビニルモノマーであることが好ましく、水酸基含有ビニルエーテル及び水酸基含有アリルエーテルからなる群より選択される少なくとも１種であることがより好ましく、水酸基含有ビニルエーテルであることが更に好ましい。
【００２０】
水酸基含有ビニルエーテルとしては、２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、及び６−ヒドロキシヘキシルビニルエーテルからなる群より選択される少なくとも１種であることがより好ましい。これらのなかでも、特に４−ヒドロキシブチルビニルエーテル、及び２−ヒドロキシエチルビニルエーテルからなる群より選択される少なくとも１種が、重合反応性及び官能基の硬化性が優れる点で好ましい。
【００２１】
水酸基含有アリルエーテルとしては、２−ヒドロキシエチルアリルエーテル、４−ヒドロキシブチルアリルエーテル、及びグリセロールモノアリルエーテルからなる群より選択される少なくとも１種が好ましい。
【００２２】
水酸基含有ビニルモノマーとしてはまた、アクリル酸２−ヒドロキシエチル、メタクリル酸２−ヒドロキシエチルなどの（メタ）アクリル酸のヒドロキシアルキルエステルなどが例示できる。
【００２３】
（１−２）カルボキシル基含有単量体：
カルボキシル基含有単量体としては、たとえば式（ＩＩ）：
【００２４】
【化１】
0005500178.tif 000002
（式中、Ｒ３、Ｒ４およびＲ５は同じかまたは異なり、いずれも水素原子、アルキル基、カルボキシル基またはエステル基；ｎは０または１である）で表される不飽和モノカルボン酸、不飽和ジカルボン酸、そのモノエステルまたは酸無水物などの不飽和カルボン酸類；または式（ＩＩＩ）：
【００２５】
【化２】
0005500178.tif 000003
（式中、Ｒ６およびＲ７は同じかまたは異なり、いずれも飽和または不飽和の直鎖または環状アルキル基；ｎは０または１；ｍは０または１である）で表されるカルボキシル基含有ビニルエーテル単量体などが挙げられる。
【００２６】
式（ＩＩ）の不飽和カルボン酸類の具体例としては、たとえばアクリル酸、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニルなどが挙げられる。それらのなかでも単独重合性の低いクロトン酸、イタコン酸、マレイン酸、マレイン酸モノエステル、フマル酸、フマル酸モノエステル、及び３−アリルオキシプロピオン酸からなる群より選択される少なくとも１種が、単独重合性が低く単独重合体ができにくいことから好ましい。
【００２７】
式（ＩＩＩ）のカルボキシル基含有ビニルエーテル単量体の具体例としては、たとえば３−（２−アリロキシエトキシカルボニル）プロピオン酸、３−（２−アリロキシブトキシカルボニル）プロピオン酸、３−（２−ビニロキシエトキシカルボニル）プロピオン酸、３−（２−ビニロキシブトキシカルボニル）プロピオン酸などの１種または２種以上が挙げられる。これらの中でも３−（２−アリロキシエトキシカルボニル）プロピオン酸などが、単量体の安定性や重合反応性がよい点で有利であり、好ましい。
【００２８】
（１−３）アミノ基含有単量体：
アミノ基含有単量体としては、たとえばＣＨ２＝ＣＨ−Ｏ−（ＣＨ２）ｘ−ＮＨ２（ｘ＝０〜１０）で示されるアミノビニルエーテル類；ＣＨ２＝ＣＨ−Ｏ−ＣＯ（ＣＨ２）ｘ−ＮＨ２（ｘ＝１〜１０）で示されるアリルアミン類；そのほかアミノメチルスチレン、ビニルアミン、アクリルアミド、ビニルアセトアミド、ビニルホルムアミドなどが挙げられる。
【００２９】
（１−４）シリコーン系ビニル単量体：
シリコーン系ビニル単量体としては、たとえばＣＨ２＝ＣＨＣＯ２（ＣＨ２）３Ｓｉ（ＯＣＨ３）３、ＣＨ２＝ＣＨＣＯ２（ＣＨ２）３Ｓｉ（ＯＣ２Ｈ５）３、ＣＨ２＝Ｃ（ＣＨ３）ＣＯ２（ＣＨ２）３Ｓｉ（ＯＣＨ３）３、ＣＨ２＝Ｃ（ＣＨ３）ＣＯ２（ＣＨ２）３Ｓｉ（ＯＣ２Ｈ５）３、ＣＨ２＝ＣＨＣＯ２（ＣＨ２）３ＳｉＣＨ３（ＯＣ２Ｈ５）２、ＣＨ２＝Ｃ（ＣＨ３）ＣＯ２（ＣＨ２）３ＳｉＣ２Ｈ５（ＯＣＨ３）２、ＣＨ２＝Ｃ（ＣＨ３）ＣＯ２（ＣＨ２）３Ｓｉ（ＣＨ３）２（ＯＣ２Ｈ５）、ＣＨ２＝Ｃ（ＣＨ３）ＣＯ２（ＣＨ２）３Ｓｉ（ＣＨ３）２ＯＨ、ＣＨ２＝ＣＨ（ＣＨ２）３Ｓｉ（ＯＣＯＣＨ３）３、ＣＨ２＝Ｃ（ＣＨ３）ＣＯ２（ＣＨ２）３ＳｉＣ２Ｈ５（ＯＣＯＣＨ３）２、ＣＨ２＝Ｃ（ＣＨ３）ＣＯ２（ＣＨ２）３ＳｉＣＨ３（Ｎ（ＣＨ３）ＣＯＣＨ３）２、ＣＨ２＝ＣＨＣＯ２（ＣＨ２）３ＳｉＣＨ３〔ＯＮ（ＣＨ３）Ｃ２Ｈ５〕２、ＣＨ２＝Ｃ（ＣＨ３）ＣＯ２（ＣＨ２）３ＳｉＣ６Ｈ５〔ＯＮ（ＣＨ３）Ｃ２Ｈ５〕２などの（メタ）アクリル酸エステル類；ＣＨ２＝ＣＨＳｉ［ＯＮ＝Ｃ（ＣＨ３）（Ｃ２Ｈ５）］３、ＣＨ２＝ＣＨＳｉ（ＯＣＨ３）３、ＣＨ２＝ＣＨＳｉ（ＯＣ２Ｈ５）３、ＣＨ２＝ＣＨＳｉＣＨ３（ＯＣＨ３）２、ＣＨ２＝ＣＨＳｉ（ＯＣＯＣＨ３）３、ＣＨ２＝ＣＨＳｉ（ＣＨ３）２（ＯＣ２Ｈ５）、ＣＨ２＝ＣＨＳｉ（ＣＨ３）２ＳｉＣＨ３（ＯＣＨ３）２、ＣＨ２＝ＣＨＳｉＣ２Ｈ５（ＯＣＯＣＨ３）２、ＣＨ２＝ＣＨＳｉＣＨ３〔ＯＮ（ＣＨ３）Ｃ２Ｈ５〕２、ビニルトリクロロシランまたはこれらの部分加水分解物などのビニルシラン類；トリメトキシシリルエチルビニルエーテル、トリエトキシシリルエチルビニルエーテル、トリメトキシシリルブチルビニルエーテル、メチルジメトキシシリルエチルビニルエーテル、トリメトキシシリルプロピルビニルエーテル、トリエトキシシリルプロピルビニルエーテルなどのビニルエーテル類などが例示される。
【００３０】
硬化性官能基を有する単量体に基づく重合単位は、硬化性官能基を有する含フッ素ポリマーを構成する全重合単位の８〜３０モル％であることが好ましい。より好ましい下限は１０モル％であり、より好ましい上限は２０モル％である。
【００３１】
硬化性官能基を有する含フッ素ポリマーは、含フッ素ビニルモノマーに基づく重合単位を有することが好ましい。
【００３２】
含フッ素ビニルモノマーとしては、テトラフルオロエチレン〔ＴＦＥ〕、フッ化ビニリデン、クロロトリフルオロエチレン〔ＣＴＦＥ〕、フッ化ビニル、へキサフルオロプロピレン及びパーフルオロアルキルビニルエーテルからなる群より選択される少なくとも１種であることが好ましく、誘電率、低誘電正接、分散性、耐湿性、耐熱性、難燃性、接着性、共重合性及び耐薬品性等に優れている点で、ＴＦＥ、ＣＴＦＥ及びフッ化ビニリデンからなる群より選択される少なくとも１種であることがより好ましく、低誘電率、低誘電正接及び耐候性に優れ、防湿性にも優れている点で、ＴＦＥ及びＣＴＦＥからなる群より選択される少なくとも１種であることが更に好ましく、ＴＦＥが特に好ましい。
【００３３】
含フッ素ビニルモノマーに基づく繰り返し単位は、硬化性官能基を有する含フッ素ポリマーを構成する全単量体単位の２０〜４９モル％であることが好ましい。より好ましい下限は３０モル％であり、更に好ましい下限は４０モル％である。より好ましい上限は４７モル％である。
【００３４】
硬化性官能基を有する含フッ素ポリマーは、カルボン酸ビニルエステル、アルキルビニルエーテル及び非フッ素化オレフィンからなる群より選択される少なくとも１種のビニルモノマー（但し、フッ素原子を有するものを除く）に基づく繰り返し単位を含むことが好ましい。カルボン酸ビニルエステルは、相溶性を改善する作用を有する。カルボン酸ビニルエステルとしては、酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニル等が挙げられる。アルキルビニルエーテルとしては、メチルビニルエーテル、エチルビニルエーテル、ブチルビニルエーテル、シクロヘキシルビニルエーテル等が挙げられる。非フッ素化オレフィンとしては、エチレン、プロピレン、ｎ−ブテン、インブテン等が挙げられる。
【００３５】
上記ビニルモノマー（但し、フッ素原子を有するものを除く）に基づく繰り返し単位は、硬化性官能基を有する含フッ素ポリマーを構成する全単量体単位のうち、水酸基含有ビニルモノマーに基づく繰り返し単位および含フッ素ビニルモノマーに基づく繰り返し単位が占める単量体単位以外の全単量体単位を構成することが好ましい。
【００３６】
硬化性官能基が導入される含フッ素ポリマーとしては、構成単位の観点から、たとえば次のものが例示できる。
【００３７】
硬化性官能基を有する含フッ素ポリマーとしては、例えば、パーフルオロオレフィン単位を主体とするパーフルオロオレフィン系ポリマー、クロロトリフルオロエチレン（ＣＴＦＥ）単位を主体とするＣＴＦＥ系ポリマー、ビニリデンフルオライド（ＶｄＦ）単位を主体とするＶｄＦ系ポリマー、フルオロアルキル単位を主体とするフルオロアルキル基含有ポリマー等が挙げられる。
【００３８】
（１）パーフルオロオレフィン単位を主体とするパーフルオロオレフィン系ポリマー
具体例としては、テトラフルオロエチレン（ＴＦＥ）の単独重合体、またはＴＦＥとヘキサフルオロプロピレン（ＨＦＰ）、パーフルオロ（アルキルビニルエーテル）（ＰＡＶＥ）などとの共重合体、さらにはこれらと共重合可能な他の単量体との共重合体などが挙げられる。
【００３９】
上記共重合可能な他の単量体としては、たとえば酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニルなどのカルボン酸ビニルエステル類；メチルビニルエーテル、エチルビニルエーテル、ブチルビニルエーテル、シクロヘキシルビニルエーテルなどのアルキルビニルエーテル類；エチレン、プロピレン、ｎ−ブテン、イソブテンなど非フッ素系オレフィン類；ビニリデンフルオライド（ＶｄＦ）、クロロトリフルオロエチレン（ＣＴＦＥ）、ビニルフルオライド（ＶＦ）、フルオロビニルエーテルなどのフッ素系単量体などが挙げられるが、これらのみに限定されるものではない。
【００４０】
これらのうち、ＴＦＥを主体とするＴＦＥ系ポリマーが、顔料分散性や耐候性、共重合性、耐薬品性に優れている点で好ましい。
【００４１】
具体的な硬化性官能基を有する含フッ素ポリマーとしては、たとえばＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体、ＴＦＥ／ＶｄＦ／ヒドロキシブチルビニルエーテル／他の単量体の共重合体などがあげられ、特に、ＴＦＥ／イソブチレン／ヒドロキシブチルビニルエーテル／他の単量体の共重合体、及び、ＴＦＥ／バーサチック酸ビニル／ヒドロキシブチルビニルエーテル／他の単量体の共重合体からなる群より選択される少なくとも１種の共重合体が好ましい。
【００４２】
（２）クロロトリフルオロエチレン（ＣＴＦＥ）単位を主体とするＣＴＦＥ系ポリマー
具体例としては、たとえばＣＴＦＥ／ヒドロキシブチルビニルエーテル／他の単量体の共重合体などが挙げられる。
【００４３】
（３）ビニリデンフルオライド（ＶｄＦ）単位を主体とするＶｄＦ系ポリマー
具体例としては、たとえばＶｄＦ／ＴＦＥ／ヒドロキシブチルビニルエーテル／他の単量体の共重合体などが挙げられる。
【００４４】
（４）フルオロアルキル単位を主体とするフルオロアルキル基含有ポリマー
具体例としては、たとえばＣＦ３ＣＦ２（ＣＦ２ＣＦ２）ｎＣＨ２ＣＨ２ＯＣＯＣＨ＝ＣＨ２（ｎ＝３と４の混合物）／２−ヒドロキシエチルメタクリレート／ステアリルアクリレート共重合体などが挙げられる。
【００４５】
これらのうち、耐候性、防湿性を考慮すると、パーフルオロオレフィン系ポリマーが好ましい。
【００４６】
上記溶媒は、樹脂を溶解または分散できるものであればよく、水又は溶剤であることが好ましい。上記溶剤としては、酢酸ブチル、キシレン、コールタールナフサ等が挙げられる。
【００４７】
耐候性塗料は、紫外線吸収剤、紫外線反射剤、及び、赤外線反射剤からなる群より選択される少なくとも１種の添加剤を含んでもよく、添加剤としては、例えば、ベンゾフェノン系化合物、ベンゾトリアゾール系化合物、トリアジン系化合物、シアノアクリレート系化合物、修酸アニリド系化合物等の有機系紫外線吸収剤、カーボンブラック、酸化チタン、チタン酸バリウム、酸化ジルコニウム、酸化イットリウム、酸化インジウム、酸化マグネシウム、酸化亜鉛、酸化カルシウム、酸化バリウム、酸化セリウム、硫酸バリウム、シリカ、酸化アルミ、酸化鉄等の無機系顔料等が挙げられる。
【００４８】
耐候性塗料は、塗膜の硬度や耐候性などの塗膜性能を向上させるために硬化剤や硬化触媒が配合されていてもよい。硬化剤としては、たとえば公知のイソシアネート系硬化剤、メラミン系硬化剤などが挙げられる。硬化触媒としては、アルミニウム化合物、錫化合物などが挙げられる。
【００４９】
耐候性塗料は、赤外領域の光の反射効率に特に優れる無機系遮熱顔料や有機系遮熱顔料を含んでいてもよい。無機系遮熱顔料としては、たとえばガラス微粉末、ガラスバルーン、セラミックビーズなどのセラミック系顔料；アルミニウムや鉄、ジルコニウム、コバルトなどの金属細片系顔料；酸化チタン、酸化マグネシウム、酸化バリウム、酸化カルシウム、酸化亜鉛、酸化ジルコニウム、酸化イットリウム、酸化インジウム、チタン酸ナトリウム、酸化ケイ素、酸化ニッケル、酸化マンガン、酸化クロム、酸化鉄、酸化銅、酸化セリウム、酸化アルミニウムなどの金属酸化物系顔料；酸化鉄−酸化マンガン、酸化鉄−酸化クロム、酸化銅−酸化マグネシウムなどの複合酸化物顔料；ＳｉとＡｌやＦｅ、マグネシウム、マンガン、ニッケル、チタン、クロム、カルシウムなどの金属系顔料；さらに鉄−クロム、ビスマス−マンガン、鉄−マンガン、マンガン−イットリウムなどの合金系顔料；マイカ、窒化ケイ素、表面処理を施した被覆顔料、光輝顔料、硫酸バリウムなどが知られており、本発明においても単独、または２種以上を併用することができる。有機系遮熱顔料としては、たとえば可視領域の光を吸収しかつ赤外領域の光の反射率が高いものが好ましく、赤外領域の光の反射率が１０％以上のものが好ましい。有機系遮熱顔料としては、アゾ系顔料、アゾメチン系顔料、レーキ系顔料、チオインジゴ系顔料、アントラキノン系顔料（アントアンスロン顔料、ジアミノアンスラキノニル顔料、インダンスロン顔料、フラバンスロン顔料、アントラピリミジン顔料など）、ペリレン系顔料、ぺリノン系顔料、ジケトピロロピロール系顔料、ジオキサジン系顔料、フタロシアニン系顔料、キニフタロン系顔料、キナクリドン系顔料、イソインドリン系顔料、イソインドリノン系顔料、カーボン系顔料などの１種または２種以上が例示できる。
【００５０】
本発明の電線は、絶縁層と外層との間にプライマー層を有するものであってもよい。
【００５１】
上記プライマー層は、プライマーを塗布し、乾燥することにより形成することができる。プライマーとしては、絶縁層と外層との密着を改善するものであれば特に限定されないが、アクリル系、オレフィン系、塩素化ポリオレフィン系、ウレタン系、塩ビ系、エポキシ系、ポリメタクリル酸メチル系のプライマーを挙げることができ、エポキシ樹脂、ウレタン樹脂、アクリル樹脂、シリコーン樹脂、ポリエステル樹脂を含むプライマーであることが好ましい。
プライマー層の厚さは１〜２０μｍ程度とすることができる。
【００５２】
本発明の電線は、特に太陽光線に暴露される環境で使用される電線として好適である。
【００５３】
本発明の電線は、導体と前記導体の外周に形成される絶縁層とを有する被覆線に、耐候性塗料を塗布することを特徴とする製造方法により好適に製造することができる。この製造方法も本発明の１つである。
【００５４】
本発明の電線の製造方法は、導体と前記導体の外周に形成される絶縁層とを有する被覆線に、プライマーを塗布してプライマー層を形成し、上記プライマー層上に耐候性塗料を塗布することを特徴とする方法であってもよい。
【００５５】
プライマー及び耐候性塗料の塗布は、従来公知の方法により行うことができる。塗布後、所望により乾燥したり、所望により焼成したりしてもよい。焼成は、従来公知の方法により行うことができ、絶縁層を形成する材料を劣化させない条件であれば、例えば、３０〜３００℃で０．１〜２時間行うことができる。
【００５６】
上記被覆線は、導体と前記導体の外周に形成される絶縁層とを有し、従来はそれ自体を電線として使用していたが、本発明の電線と比較して耐候性に劣る。
【００５７】
筒状の基材と、基材の外周に形成される外層と、を有する電線管も本発明の１つである。
【００５８】
上記基材は、ポリエチレン、ポリプロピレン、ポリ塩化ビニル、ポリエステル、及び、ポリカーボネートからなる群より選択される少なくとも１種から形成されることが好ましい。
【００５９】
基材の口径は、内部に収容する電線の口径と本数とを考慮して適宜選択することができ、例えば、内径０．０５〜１００ｍｍ、肉厚０．０５〜５ｍｍであってよい。筒状の基材は、その壁形状がストレートであっても良いし、蛇腹構造であってもよい。
【００６０】
外層は、耐候性塗料を塗布することにより形成される。
【００６１】
耐候性塗料は、含フッ素樹脂、アクリル樹脂、アクリルシリコーン樹脂、又は、シリコーン樹脂を含む塗料であることが好ましく、含フッ素樹脂を含む含フッ素塗料であることがより好ましい。耐候性塗料は、樹脂を適当な溶媒に溶解または分散させたものであってよい。
【００６２】
上記含フッ素樹脂としては、フッ素原子を有する樹脂であれば特に限定されず、例えば、フッ素樹脂、含フッ素アクリル樹脂、含フッ素ウレタン樹脂、含フッ素シリコーン樹脂などの溶剤可溶型樹脂が挙げられ、特に耐候性、溶剤溶解性、防汚性、透明性に優れる点から、フルオロオレフィン系ポリマー又は硬化性官能基含有フルオロオレフィン系ポリマーであることが好ましく、硬化性官能基含有フルオロオレフィン系ポリマーがより好ましい。
【００６３】
フルオロオレフィン系ポリマーとしては、ポリフッ化ビニリデン（ＰＶｄＦ）、フッ化ビニリデン（ＶｄＦ）／テトラフルオロエチレン共重合体（ＴＦＥ）、ＶｄＦ／ＴＦＥ／ヘキサフルオロプロピレン（ＨＦＰ）共重合体、ＶｄＦ／ＴＦＥ／クロロトリフルオロエチレン（ＣＴＦＥ）共重合体、ポリテトラフルオロエチレン（ＰＴＦＥ）、ＴＦＥ／パーフルオロ（アルキルビニルエーテル）（ＰＡＶＥ）共重合体（ＰＦＡ）、エチレン（Ｅｔ）／ＴＦＥ共重合体（ＥＴＦＥ）、ポリクロロトリフルオロエチレン（ＰＣＴＦＥ）等が挙げられる。
硬化性官能基含有フルオロオレフィン系ポリマーとしては、ＴＦＥやＣＴＦＥ、ＨＦＰなどのフルオロオレフィンと官能基含有モノマーを共重合した硬化性官能基含有フルオロオレフィン系ポリマーが挙げられる。
【００６４】
硬化性官能基含有フルオロオレフィン系ポリマーが含有する硬化性官能基は、ポリマーの製造の容易さや硬化系に併せて適宜選択されるが、たとえば、水酸基、カルボキシル基、アミノ基、グリシジル基、シリル基、シラネート基、及びイソシアネート基からなる群より選択される少なくとも１種の官能基が好ましい。なかでも、硬化反応性が良好な点から水酸基、シアノ基、及びシリル基からなる群より選択される少なくとも１種の官能基がより好ましく、ポリマーの入手が容易な点や反応性が良好な点から、水酸基が特に好ましい。これらの硬化性官能基は、通常、硬化性官能基を有する単量体（官能基含有モノマー）を共重合することにより含フッ素ポリマーに導入される。
【００６５】
硬化性官能基を有する単量体としては、たとえば、水酸基含有単量体、カルボキシル基含有単量体、アミノ基含有単量体、及びシリコーン系ビニル単量体からなる群より選択される少なくとも１種が好ましく、より好ましくは、水酸基含有単量体である。
【００６６】
（１−１）水酸基含有単量体：
水酸基含有単量体としては、カルボキシル基を含まない水酸基含有ビニルモノマーであることが好ましく、水酸基含有ビニルエーテル及び水酸基含有アリルエーテルからなる群より選択される少なくとも１種であることがより好ましく、水酸基含有ビニルエーテルであることが更に好ましい。
【００６７】
水酸基含有ビニルエーテルとしては、２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、４−ヒドロキシ−２−メチルブチルビニルエーテル、５−ヒドロキシペンチルビニルエーテル、及び６−ヒドロキシヘキシルビニルエーテルからなる群より選択される少なくとも１種であることがより好ましい。これらのなかでも、特に４−ヒドロキシブチルビニルエーテル、及び２−ヒドロキシエチルビニルエーテルからなる群より選択される少なくとも１種が、重合反応性及び官能基の硬化性が優れる点で好ましい。
【００６８】
水酸基含有アリルエーテルとしては、２−ヒドロキシエチルアリルエーテル、４−ヒドロキシブチルアリルエーテル、及びグリセロールモノアリルエーテルからなる群より選択される少なくとも１種が好ましい。
【００６９】
水酸基含有ビニルモノマーとしてはまた、アクリル酸２−ヒドロキシエチル、メタクリル酸２−ヒドロキシエチルなどの（メタ）アクリル酸のヒドロキシアルキルエステルなどが例示できる。
【００７０】
（１−２）カルボキシル基含有単量体：
カルボキシル基含有単量体としては、たとえば式（ＩＩ）：
【００７１】
【化３】
0005500178.tif 000004
（式中、Ｒ３、Ｒ４およびＲ５は同じかまたは異なり、いずれも水素原子、アルキル基、カルボキシル基またはエステル基；ｎは０または１である）で表される不飽和モノカルボン酸、不飽和ジカルボン酸、そのモノエステルまたは酸無水物などの不飽和カルボン酸類；または式（ＩＩＩ）：
【００７２】
【化４】
0005500178.tif 000005
（式中、Ｒ６およびＲ７は同じかまたは異なり、いずれも飽和または不飽和の直鎖または環状アルキル基；ｎは０または１；ｍは０または１である）で表されるカルボキシル基含有ビニルエーテル単量体などが挙げられる。
【００７３】
式（ＩＩ）の不飽和カルボン酸類の具体例としては、たとえばアクリル酸、メタクリル酸、ビニル酢酸、クロトン酸、桂皮酸、３−アリルオキシプロピオン酸、３−（２−アリロキシエトキシカルボニル）プロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニルなどが挙げられる。それらのなかでも単独重合性の低いクロトン酸、イタコン酸、マレイン酸、マレイン酸モノエステル、フマル酸、フマル酸モノエステル、及び３−アリルオキシプロピオン酸からなる群より選択される少なくとも１種が、単独重合性が低く単独重合体ができにくいことから好ましい。
【００７４】
式（ＩＩＩ）のカルボキシル基含有ビニルエーテル単量体の具体例としては、たとえば３−（２−アリロキシエトキシカルボニル）プロピオン酸、３−（２−アリロキシブトキシカルボニル）プロピオン酸、３−（２−ビニロキシエトキシカルボニル）プロピオン酸、３−（２−ビニロキシブトキシカルボニル）プロピオン酸などの１種または２種以上が挙げられる。これらの中でも３−（２−アリロキシエトキシカルボニル）プロピオン酸などが、単量体の安定性や重合反応性がよい点で有利であり、好ましい。
【００７５】
（１−３）アミノ基含有単量体：
アミノ基含有単量体としては、たとえばＣＨ２＝ＣＨ−Ｏ−（ＣＨ２）ｘ−ＮＨ２（ｘ＝０〜１０）で示されるアミノビニルエーテル類；ＣＨ２＝ＣＨ−Ｏ−ＣＯ（ＣＨ２）ｘ−ＮＨ２（ｘ＝１〜１０）で示されるアリルアミン類；そのほかアミノメチルスチレン、ビニルアミン、アクリルアミド、ビニルアセトアミド、ビニルホルムアミドなどが挙げられる。
【００７６】
（１−４）シリコーン系ビニル単量体：
シリコーン系ビニル単量体としては、たとえばＣＨ２＝ＣＨＣＯ２（ＣＨ２）３Ｓｉ（ＯＣＨ３）３、ＣＨ２＝ＣＨＣＯ２（ＣＨ２）３Ｓｉ（ＯＣ２Ｈ５）３、ＣＨ２＝Ｃ（ＣＨ３）ＣＯ２（ＣＨ２）３Ｓｉ（ＯＣＨ３）３、ＣＨ２＝Ｃ（ＣＨ３）ＣＯ２（ＣＨ２）３Ｓｉ（ＯＣ２Ｈ５）３、ＣＨ２＝ＣＨＣＯ２（ＣＨ２）３ＳｉＣＨ３（ＯＣ２Ｈ５）２、ＣＨ２＝Ｃ（ＣＨ３）ＣＯ２（ＣＨ２）３ＳｉＣ２Ｈ５（ＯＣＨ３）２、ＣＨ２＝Ｃ（ＣＨ３）ＣＯ２（ＣＨ２）３Ｓｉ（ＣＨ３）２（ＯＣ２Ｈ５）、ＣＨ２＝Ｃ（ＣＨ３）ＣＯ２（ＣＨ２）３Ｓｉ（ＣＨ３）２ＯＨ、ＣＨ２＝ＣＨ（ＣＨ２）３Ｓｉ（ＯＣＯＣＨ３）３、ＣＨ２＝Ｃ（ＣＨ３）ＣＯ２（ＣＨ２）３ＳｉＣ２Ｈ５（ＯＣＯＣＨ３）２、ＣＨ２＝Ｃ（ＣＨ３）ＣＯ２（ＣＨ２）３ＳｉＣＨ３（Ｎ（ＣＨ３）ＣＯＣＨ３）２、ＣＨ２＝ＣＨＣＯ２（ＣＨ２）３ＳｉＣＨ３〔ＯＮ（ＣＨ３）Ｃ２Ｈ５〕２、ＣＨ２＝Ｃ（ＣＨ３）ＣＯ２（ＣＨ２）３ＳｉＣ６Ｈ５〔ＯＮ（ＣＨ３）Ｃ２Ｈ５〕２などの（メタ）アクリル酸エステル類；ＣＨ２＝ＣＨＳｉ［ＯＮ＝Ｃ（ＣＨ３）（Ｃ２Ｈ５）］３、ＣＨ２＝ＣＨＳｉ（ＯＣＨ３）３、ＣＨ２＝ＣＨＳｉ（ＯＣ２Ｈ５）３、ＣＨ２＝ＣＨＳｉＣＨ３（ＯＣＨ３）２、ＣＨ２＝ＣＨＳｉ（ＯＣＯＣＨ３）３、ＣＨ２＝ＣＨＳｉ（ＣＨ３）２（ＯＣ２Ｈ５）、ＣＨ２＝ＣＨＳｉ（ＣＨ３）２ＳｉＣＨ３（ＯＣＨ３）２、ＣＨ２＝ＣＨＳｉＣ２Ｈ５（ＯＣＯＣＨ３）２、ＣＨ２＝ＣＨＳｉＣＨ３〔ＯＮ（ＣＨ３）Ｃ２Ｈ５〕２、ビニルトリクロロシランまたはこれらの部分加水分解物などのビニルシラン類；トリメトキシシリルエチルビニルエーテル、トリエトキシシリルエチルビニルエーテル、トリメトキシシリルブチルビニルエーテル、メチルジメトキシシリルエチルビニルエーテル、トリメトキシシリルプロピルビニルエーテル、トリエトキシシリルプロピルビニルエーテルなどのビニルエーテル類などが例示される。
【００７７】
硬化性官能基を有する単量体に基づく重合単位は、硬化性官能基を有する含フッ素ポリマーを構成する全重合単位の８〜３０モル％であることが好ましい。より好ましい下限は１０モル％であり、より好ましい上限は２０モル％である。
【００７８】
硬化性官能基を有する含フッ素ポリマーは、含フッ素ビニルモノマーに基づく重合単位を有することが好ましい。
【００７９】
含フッ素ビニルモノマーとしては、テトラフルオロエチレン〔ＴＦＥ〕、フッ化ビニリデン、クロロトリフルオロエチレン〔ＣＴＦＥ〕、フッ化ビニル、へキサフルオロプロピレン及びパーフルオロアルキルビニルエーテルからなる群より選択される少なくとも１種であることが好ましく、誘電率、低誘電正接、分散性、耐湿性、耐熱性、難燃性、接着性、共重合性及び耐薬品性等に優れている点で、ＴＦＥ、ＣＴＦＥ及びフッ化ビニリデンからなる群より選択される少なくとも１種であることがより好ましく、低誘電率、低誘電正接及び耐候性に優れ、防湿性にも優れている点で、ＴＦＥ及びＣＴＦＥからなる群より選択される少なくとも１種であることが更に好ましく、ＴＦＥが特に好ましい。
【００８０】
含フッ素ビニルモノマーに基づく繰り返し単位は、硬化性官能基を有する含フッ素ポリマーを構成する全単量体単位の２０〜４９モル％であることが好ましい。より好ましい下限は３０モル％であり、更に好ましい下限は４０モル％である。より好ましい上限は４７モル％である。
【００８１】
硬化性官能基を有する含フッ素ポリマーは、カルボン酸ビニルエステル、アルキルビニルエーテル及び非フッ素化オレフィンからなる群より選択される少なくとも１種のビニルモノマー（但し、フッ素原子を有するものを除く）に基づく繰り返し単位を含むことが好ましい。カルボン酸ビニルエステルは、相溶性を改善する作用を有する。カルボン酸ビニルエステルとしては、酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニル等が挙げられる。アルキルビニルエーテルとしては、メチルビニルエーテル、エチルビニルエーテル、ブチルビニルエーテル、シクロヘキシルビニルエーテル等が挙げられる。非フッ素化オレフィンとしては、エチレン、プロピレン、ｎ−ブテン、インブテン等が挙げられる。
【００８２】
上記ビニルモノマー（但し、フッ素原子を有するものを除く）に基づく繰り返し単位は、硬化性官能基を有する含フッ素ポリマーを構成する全単量体単位のうち、水酸基含有ビニルモノマーに基づく繰り返し単位および含フッ素ビニルモノマーに基づく繰り返し単位が占める単量体単位以外の全単量体単位を構成することが好ましい。
【００８３】
硬化性官能基が導入される含フッ素ポリマーとしては、構成単位の観点から、たとえば次のものが例示できる。
【００８４】
硬化性官能基を有する含フッ素ポリマーとしては、例えば、パーフルオロオレフィン単位を主体とするパーフルオロオレフィン系ポリマー、クロロトリフルオロエチレン（ＣＴＦＥ）単位を主体とするＣＴＦＥ系ポリマー、ビニリデンフルオライド（ＶｄＦ）単位を主体とするＶｄＦ系ポリマー、フルオロアルキル単位を主体とするフルオロアルキル基含有ポリマー等が挙げられる。
【００８５】
（１）パーフルオロオレフィン単位を主体とするパーフルオロオレフィン系ポリマー
具体例としては、テトラフルオロエチレン（ＴＦＥ）の単独重合体、またはＴＦＥとヘキサフルオロプロピレン（ＨＦＰ）、パーフルオロ（アルキルビニルエーテル）（ＰＡＶＥ）などとの共重合体、さらにはこれらと共重合可能な他の単量体との共重合体などが挙げられる。
【００８６】
上記共重合可能な他の単量体としては、たとえば酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニルなどのカルボン酸ビニルエステル類；メチルビニルエーテル、エチルビニルエーテル、ブチルビニルエーテル、シクロヘキシルビニルエーテルなどのアルキルビニルエーテル類；エチレン、プロピレン、ｎ−ブテン、イソブテンなど非フッ素系オレフィン類；ビニリデンフルオライド（ＶｄＦ）、クロロトリフルオロエチレン（ＣＴＦＥ）、ビニルフルオライド（ＶＦ）、フルオロビニルエーテルなどのフッ素系単量体などが挙げられるが、これらのみに限定されるものではない。
【００８７】
これらのうち、ＴＦＥを主体とするＴＦＥ系ポリマーが、顔料分散性や耐候性、共重合性、耐薬品性に優れている点で好ましい。
【００８８】
具体的な硬化性官能基を有する含フッ素ポリマーとしては、たとえばＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体、ＴＦＥ／ＶｄＦ／ヒドロキシブチルビニルエーテル／他の単量体の共重合体などがあげられ、特に、ＴＦＥ／イソブチレン／ヒドロキシブチルビニルエーテル／他の単量体の共重合体、及び、ＴＦＥ／バーサチック酸ビニル／ヒドロキシブチルビニルエーテル／他の単量体の共重合体からなる群より選択される少なくとも１種の共重合体が好ましい。
【００８９】
（２）クロロトリフルオロエチレン（ＣＴＦＥ）単位を主体とするＣＴＦＥ系ポリマー
具体例としては、たとえばＣＴＦＥ／ヒドロキシブチルビニルエーテル／他の単量体の共重合体などが挙げられる。
【００９０】
（３）ビニリデンフルオライド（ＶｄＦ）単位を主体とするＶｄＦ系ポリマー
具体例としては、たとえばＶｄＦ／ＴＦＥ／ヒドロキシブチルビニルエーテル／他の単量体の共重合体などが挙げられる。
【００９１】
（４）フルオロアルキル単位を主体とするフルオロアルキル基含有ポリマー
具体例としては、たとえばＣＦ３ＣＦ２（ＣＦ２ＣＦ２）ｎＣＨ２ＣＨ２ＯＣＯＣＨ＝ＣＨ２（ｎ＝３と４の混合物）／２−ヒドロキシエチルメタクリレート／ステアリルアクリレート共重合体などが挙げられる。
【００９２】
これらのうち、耐候性、防湿性を考慮すると、パーフルオロオレフィン系ポリマーが好ましい。
【００９３】
上記溶媒は、樹脂を溶解または分散できるものであればよく、水又は溶剤であることが好ましい。上記溶剤としては、酢酸ブチル、キシレン、コールタールナフサ等が挙げられる。
【００９４】
耐候性塗料は、紫外線吸収剤、紫外線反射剤、及び、赤外線反射剤からなる群より選択される少なくとも１種の添加剤を含んでもよく、添加剤としては、例えば、ベンゾフェノン系化合物、ベンゾトリアゾール系化合物、トリアジン系化合物、シアノアクリレート系化合物、修酸アニリド系化合物等の有機系紫外線吸収剤、カーボンブラック、酸化チタン、チタン酸バリウム、酸化ジルコニウム、酸化イットリウム、酸化インジウム、酸化マグネシウム、酸化亜鉛、酸化カルシウム、酸化バリウム、酸化セリウム、硫酸バリウム、シリカ、酸化アルミ、酸化鉄等の無機系顔料等が挙げられる。
【００９５】
耐候性塗料は、塗膜の硬度や耐候性などの塗膜性能を向上させるために硬化剤や硬化触媒が配合されていてもよい。硬化剤としては、たとえば公知のイソシアネート系硬化剤、メラミン系硬化剤などが挙げられる。硬化触媒としては、アルミニウム化合物、錫化合物などが挙げられる。
【００９６】
耐候性塗料は、赤外領域の光の反射効率に特に優れる無機系遮熱顔料や有機系遮熱顔料を含んでいてもよい。無機系遮熱顔料としては、たとえばガラス微粉末、ガラスバルーン、セラミックビーズなどのセラミック系顔料；アルミニウムや鉄、ジルコニウム、コバルトなどの金属細片系顔料；酸化チタン、酸化マグネシウム、酸化バリウム、酸化カルシウム、酸化亜鉛、酸化ジルコニウム、酸化イットリウム、酸化インジウム、チタン酸ナトリウム、酸化ケイ素、酸化ニッケル、酸化マンガン、酸化クロム、酸化鉄、酸化銅、酸化セリウム、酸化アルミニウムなどの金属酸化物系顔料；酸化鉄−酸化マンガン、酸化鉄−酸化クロム、酸化銅−酸化マグネシウムなどの複合酸化物顔料；ＳｉとＡｌやＦｅ、マグネシウム、マンガン、ニッケル、チタン、クロム、カルシウムなどの金属系顔料；さらに鉄−クロム、ビスマス−マンガン、鉄−マンガン、マンガン−イットリウムなどの合金系顔料；マイカ、窒化ケイ素、表面処理を施した被覆顔料、光輝顔料、硫酸バリウムなどが知られており、本発明においても単独、または２種以上を併用することができる。有機系遮熱顔料としては、たとえば可視領域の光を吸収しかつ赤外領域の光の反射率が高い、たとえば１０％以上のものが好ましく、アゾ系顔料、アゾメチン系顔料、レーキ系顔料、チオインジゴ系顔料、アントラキノン系顔料（アントアンスロン顔料、ジアミノアンスラキノニル顔料、インダンスロン顔料、フラバンスロン顔料、アントラピリミジン顔料など）、ペリレン系顔料、ぺリノン系顔料、ジケトピロロピロール系顔料、ジオキサジン系顔料、フタロシアニン系顔料、キニフタロン系顔料、キナクリドン系顔料、イソインドリン系顔料、イソインドリノン系顔料、カーボン系顔料などの１種または２種以上が例示できる。
【００９７】
本発明の電線管は、基材と外層との間にプライマー層を有するものであってもよい。
【００９８】
上記プライマー層は、プライマーを塗布し、乾燥することにより形成することができる。プライマーとしては、絶縁層と外層との密着を改善するものであれば特に限定されないが、アクリル系、オレフィン系、塩素化ポリオレフィン系、ウレタン系、塩ビ系、エポキシ系、ポリメタクリル酸メチル系のプライマーを挙げることができ、エポキシ樹脂、ウレタン樹脂、アクリル樹脂、シリコーン樹脂、ポリエステル樹脂を含むプライマーであることが好ましい。
プライマー層の厚さは１〜２０μｍ程度とすることができる。
【００９９】
本発明の電線管は、電線を内部に収納することができる筒状のものであり、可とう性を有するものであってもよいし、金属製、樹脂製であってもよい。その壁形状は、平面であってもよいし、蛇腹状、凹凸があってもよい。
【０１００】
特に太陽光線に暴露される環境で使用される電線を、本発明の電線管で覆うことにより、電線の劣化を抑制できる。例えば、太陽電池で使われる複数の配線を束ねる用途に好適である。
【０１０１】
本発明の電線管は、筒状の基材の外周に、耐候性塗料を塗布することを特徴とする製造方法により好適に製造することができる。この製造方法も本発明の１つである。
【０１０２】
本発明の製造方法は、筒状の基材の外周に、プライマーを塗布してプライマー層を形成し、上記プライマー層上に耐候性塗料を塗布することを特徴とする方法であってもよい。
【０１０３】
プライマー及び耐候性塗料の塗布は、従来公知の方法により行うことができる。塗布後、所望により乾燥したり、所望により焼成したりしてもよい。焼成は、従来公知の方法により行うことができ、基材を劣化させない条件であれば、例えば、３０〜３００℃で０．１〜２時間行うことができる。
【実施例】
【０１０４】
つぎに本発明を実施例をあげて説明するが、本発明はかかる実施例のみに限定されるものではない。【０１０５】
実施例の各数値は以下の方法により測定した。【０１０６】
層の厚み
ＪＩＳ  Ｃ  ３００３に準拠して測定した。【０１０７】
実施例１
ＵＬ１０１５規格に準じた塩化ビニル被覆線を、ポリメタクリル酸メチル系のプライマー（商品名ｅｌｖａｃｉｔｅ  ２０２１、Ｌｕｃｉｔｅ  Ｉｎｔｅｒｎａｔｉｏｎａｌ  Ｉｎｃ．製）に浸漬し、１００℃で５分間乾燥して、５μｍの厚みのプライマー層を形成した。更に、プライマー層が形成された塩化ビニル被覆線を、あらかじめ調製した耐候性塗料（商品名ゼッフルＧＫ５７０、ダイキン工業株式会社製、固形分濃度６５質量％）と硬化剤（商品名スミジュールＮ３３００、住化バイエルウレタン株式会社製）の混合組成物（混合比は固形分比で耐候性塗料１０：硬化剤１）に浸漬し、８０℃の焼成炉を１０分間かけて通過させ、プライマー層の外周に１０μｍの厚みの外層を形成し、電線を得た。【０１０８】
実施例２
内径１０ｍｍの大きさのポリエチレンチューブを、実施例１と同じポリメタクリル酸メチル系のプライマーに浸漬し、１００℃で５分間乾燥して、５μｍの厚みのプライマー層を形成した。更に、プライマー層が形成されたポリエチレンチューブを、あらかじめ調製した耐候性塗料（商品名ゼッフルＧＫ５７０、ダイキン工業株式会社製、固形分濃度６５質量％）と硬化剤（商品名スミジュールＮ３３００、住化バイエルウレタン株式会社製）の混合組成物（混合比は固形分比で耐候性塗料１０：硬化剤１）に浸漬し、８０℃の焼成炉を１０分間かけて通過させ、プライマー層の外周に１０μｍの厚みの外層を形成し、電線管を得た。